(57)【特許請求の範囲】
【請求項１】
下記一般式
【化１】
0003981520.tif 000014
（式中、Ｒ１は水素原子または炭素数１〜６のアルキル基であり、Ｒ２は水素原子又はメチル基である。）
で示されるアルキルアダマンチル（メタ）アクリレートと、アダマンタン、アダマンタノン、およびアルキルアダマンタノールからなる群より選ばれる少なくとも１種と、の混合物から前記一般式で示されるアルキルアダマンチル（メタ）アクリレートを分離する方法であって、アルコール類、ケトン類、及びニトリル類からなる群より選ばれる少なくとも１種の有機溶媒と水との混合溶媒に前記混合物を溶解させた後、該混合溶媒を冷却することによって前記一般式で示されるアルキルアダマンチル（メタ）アクリレートを析出させることを特徴とする分離方法。
【発明の詳細な説明】
【発明の属する技術分野】
本発明は、有機溶媒に対する溶解度の差が小さい二種以上の有機化合物の混合物から目的とする有機化合物を高純度且つ高収率で分離する分離方法に関する。
【従来の技術】
従来、二種以上の有機化合物を含む混合物から特定の有機化合物を分離する方法として、有機化合物の混合物を有機溶媒に溶解し、冷却することにより、目的とする有機化合物を析出させる方法が一般的であった。
しかしながら、この方法では、二種以上の有機化合物の有機溶媒に対する溶解度の差が小さい場合、目的とする有機化合物以外の有機化合物が目的とする有機化合物と共に析出し、目的とする有機化合物を高純度で得られないという問題があった。
これを再度、有機溶媒に溶解させた後、冷却して再結晶化することにより、目的とする有機化合物の純度を向上させる方法も知られている。しかし、このような再結晶を繰り返し行うと、目的とする有機化合物の純度は向上するが、回収率が低下するという問題が生じた。
近年、アルキルアダマンチル（メタ）アクリレートのポリマーは、半導体製造プロセスにおけるドライエッチング耐性が高いことが報告され（例えば、特開平５−２６５２１２号公報）、半導体用レジスト材料としての可能性が注目されている。これらアルキルアダマンチル（メタ）アクリレートにおいても半導体用レジスト材料として使用する場合には高純度のものが要求される。
該アルキルアダマンチル（メタ）アクリレートは、一般にアダマンタンからアダマンタノンを経てアルキルアダマンタノールを得、これと（メタ）アクリル酸、（メタ）アクリル酸エステル、（メタ）アクリル酸の無水物、又は（メタ）アクリル酸ハロゲン化物との反応により製造できることが知られている。
しかし、目的化合物であるアルキルアダマンチル（メタ）アクリレートおよび未反応原料や反応副生成物として混入しているアダマンタン、アダマンタノン、アルキルアダマンタノール等は、有機溶媒に対する溶解度が極めて大きく、且つ溶解度の差が小さいため目的化合物を再結晶により効率よく分離することが困難であった。
【発明が解決しようとする課題】
上記の従来技術の欠点を補う新しい技術の開発が望まれてきた。即ち、簡単な操作で、目的とする有機化合物を高純度及び高回収率で分離する方法が求められていた。
【課題を解決するための手段】
本発明者等は、上記課題を解決するために鋭意検討を重ねた結果、有機溶媒に対する溶解度は大きいが水に対する溶解度が小さく、且つ目的とする有機化合物と他の有機化合物との間で有機溶媒に対する溶解度の差が小さい二種以上の有機化合物の混合物について、水と有機溶媒との混合溶媒を用いて再結晶化することにより、目的とする有機化合物を効率よく分離できることを見出し、本発明を完成するに至った。
即ち、本発明は、下記一般式
【化２】
0003981520.tif 000002
（式中、Ｒ１は水素原子または炭素数１〜６のアルキル基であり、Ｒ２は水素原子又はメチル基である。）
で示されるアルキルアダマンチル（メタ）アクリレートと、アダマンタン、アダマンタノン、およびアルキルアダマンタノールからなる群より選ばれる少なくとも１種と、の混合物から前記一般式で示されるアルキルアダマンチル（メタ）アクリレートを分離する方法であって、水と、アルコール類、ケトン類、及ニトリル類からなる群より選ばれる少なくとも１種の有機溶媒との混合溶媒に前記混合物を溶解させた後、該混合溶媒を冷却することによって前記一般式で示されるアルキルアダマンチル（メタ）アクリレートを析出させることを特徴とする分離方法である。
【発明の実施の形態】
以下、本発明をさらに詳細に説明する。
本発明では、前記一般式で示されるアルキルアダマンチル（メタ）アクリレートと、アダマンタン、アダマンタノン、およびアルキルアダマンタノールからなる群より選ばれる少なくとも１種（以下、その他の有機化合物ともいう）と、の混合物から前記一般式で示されるアルキルアダマンチル（メタ）アクリレートを分離する。
前記一般式において、Ｒ１は炭素数１〜６のアルキル基であり、Ｒ２は水素原子又はメチル基である。Ｒ１で示されるアルキル基を具体的に例示すれば、メチル基、エチル基、プロピル基、ブチル基、ヘキシル基等の直鎖アルキル基；及びイソプロピル基、第３級ブチル基、ネオペンチル基等の分岐アルキル基を挙げることができる。特に半導体用レジストの原料として有用であり、特に高純度化が重要であるという観点から、前記一般式で示されるものの中でもＲ１がメチル基、エチル基、またはブチル基であり、Ｒ２が水素またはメチル基であるものが好適である。
前記一般式で示されるアルキルアダマンチル（メタ）アクリレートは、通常、製造方法に由来して未反応原料や反応副生物が不可避的に混入した混合物として得られる。原料や反応副生物としては、アダマンタン、アダマンタノン、アルキルアダマンタノール等を挙げることができる。このような原料や反応副生物は、本発明における分離の対象物である。
本発明において、有機溶媒の混合物中、目的とする有機化合物である前記一般式で示されるアルキルアダマンチル（メタ）アクリレートとその他の有機化合物との混合割合は特に制限されないが、目的とする有機化合物が８０重量％以上でその他の有機化合物が２０重量％以下である混合物から目的物を分離する場合には、目的物を高純度で、例えば、９９重量％以上で分離できるために好適である。
本発明においては、アルコール類、ケトン類、及びニトリル類からなる群より選ばれる少なくとも１種の有機溶媒と水との混合溶媒に前記混合物を溶解させた後、該混合溶媒を冷却することによって前記一般式で示されるアルキルアダマンチル（メタ）アクリレートを析出させる。このとき使用される混合溶媒は、有機溶媒と水とが任意の混合割合で相溶していることが好ましいが、一部相溶せずに二層に分離していてもよい。
上記混合溶媒に有機溶媒として使用されるアルコール類としては、メタノール、エタノール、プロパノール、イソプロパノール、ブタノール等の炭素数１〜４のアルコール類を挙げることができ、ケトン類としてはアセトン、メチルエチルケトン、メチルイソブチルケトン等を挙げることができ、ニトリル類としてはアセトニトリル等を挙げることができる。これらの有機溶媒は単独或いは２種以上混合して用いることができる。
混合溶媒中の水の濃度は、目的とする有機化合物を高純度且つ高収率で得るためには１０〜５０重量％の範囲であることが望ましい。
水と有機溶媒との混合溶媒中の前記一般式で示されるアルキルアダマンチル（メタ）アクリレートとその他の有機化合物との混合物の濃度は１０〜７０重量％の範囲で溶解させるのが好ましい。上記混合物が混合溶媒中に全量溶解しない場合は、加温することによって全量溶解することができる。加温する場合の温度は、２０〜６０℃、好ましくは３０〜５０℃の範囲であることが望ましい。
上記の温度範囲まで加温後、冷却することにより目的物の結晶が析出し、成長する。冷却速度は結晶核を成長させる理由から徐冷が好ましく、通常、０．２〜０．５℃／分で冷却することが好ましい。
冷却による到達温度は−５〜１０℃の範囲であれば十分である。一般には２０〜３００分かけて上記到達温度まで冷却することが好ましい。冷却到達温度では、通常、３０分〜１０時間程度保持し、目的とする有機化合物の結晶核を十分に成長させることが好ましい。又、冷却到達温度で結晶化しない場合は、目的とする有機化合物の高純度物、例えば９９重量％程度の純度のものを混合溶媒１００重量部に対して０．０１〜０．１重量部の範囲で種晶として加え、冷却到達温度で３０分〜１０時間程度保持することが望ましい。目的とする有機化合物の結晶核を十分に成長させた後、濾過等の方法で分離することができる。
【発明の効果】
本発明によれば、前記一般式で示されるアルキルアダマンチル（メタ）アクリレートとその他有機化合物との混合物から前記一般式で示されるアルキルアダマンチル（メタ）アクリレートを高純度且つ高回収率で分離することができる。
【実施例】
以下、本発明を具体的に説明するため代表的な実施例を示すが、本発明は、これらの実施例に限定されるものではない。
尚、濾過及び純度分析は下記の方法によって実施した。
（１）濾過：下記の加圧濾過器を用いて窒素（0.1MPa）で加圧して濾過した。
加圧濾過器：タンク付きステンレスホルダーKST-90（ADVANTEC製）
フィルター：定量濾紙No.5C（ADVANTEC製）
（２）純度分析：ガスクロマトグラフGC-14A（島津製作所製）を用いて測定した。
カラム：DB-1  30m、I.D(mm)0.53、Film(μm)1.5（J&W Scientific製）
分析条件：カラム温度  100℃→200℃  10℃/min
Injection温度  200℃、Detector温度  200℃
試料調製：試料0.1g／ノルマルヘプタン10ml  注入量1μl。
また、以下の実施例では、前記一般式で示されるアルキルアダマンチル（メタ）アクリレートとその他の有機化合物との混合物として、次の表１に示した混合物を用いた。これら混合物はアルキルアダマンチルエステルとその製造工程で生成する未反応原料や副生成物（不純物）である。
参考例
表１に示したＮｏ．１〜６の有機化合物の溶解度を測定した。測定方法は50mlガラス管瓶に過剰量の有機化合物を入れた後、適当量の有機溶媒を加え、撹拌しながら一定温度下で３時間放置した。その後、１時間静置させて上澄み液をディスポシリンジで５ｇ程度採取し、ナスフラスコへ入れて重量を測定する。エバポレーター及び真空ポンプで重量変化がなくなるまで溶媒を留去した後、重量を測定し、溶媒留去前後の重量から濃度を計算して溶解度を求めた。なお、Ｎｏ．１〜６の有機化合物の水に対する溶解度は０重量％であった。
結果を表１に示した。
実施例１
表２に示したＮｏ．１〜８の８種類の混合物について、水と有機溶媒との混合溶媒中に溶解または分散して存在する混合物の濃度が２０重量％になるように、表３に示した各種の混合溶媒にそれぞれ分散させた。これを３５℃に加温した後、０．２℃／分の速度で０℃まで徐冷し、０℃で２時間保持した。
析出した結晶は加圧濾過器で濾過し、濾過物は３０℃で１０時間減圧乾燥した後、重量測定及びガスクロマトグラフで純度分析を行った。結果を表３（Ｎｏ．１〜８）に示した。
実施例２
表２に示したＮｏ．１〜８の８種類の混合物について、水の濃度を３０重量％に調整した混合溶媒中に溶解または分散して存在する混合物の濃度を表４に示したように変えたこと以外は、実施例１と同様に行った。
析出した結晶は加圧濾過器で濾過し、濾過物は３０℃で１０時間減圧乾燥した後、重量測定及びガスクロマトグラフで純度分析を行った。結果を表４（Ｎｏ．９〜１６）に示した。
比較例１
表２のＮｏ．１及び５の混合物を水を含まない有機溶媒中に溶解または分散し、濃度を表４に示したように変えたこと以外は、実施例２と同様に行った。その結果を表４（Ｎｏ．１７〜１８）に併せて示した。
【表１】
0003981520.tif 000003
【表２】
0003981520.tif 000004
【表３】
0003981520.tif 000005
【表４】
0003981520.tif 000006
【表５】
0003981520.tif 000007
【表６】
0003981520.tif 000008
【表７】
0003981520.tif 000009
【表８】
0003981520.tif 000010
【表９】
0003981520.tif 000011
【表１０】
0003981520.tif 000012
【表１１】
0003981520.tif 000013